(57)【特許請求の範囲】
【請求項１】
入射面と、該入射面に対向する面であって該入射面に到達した光のうち波長２００ｎｍ〜４００ｎｍの特定紫外域に含まれる波長の光が選択的に出射される出射面とを備えた銀薄膜を含み、該銀薄膜は、前記特定紫外域を除く波長の光に対する透過率が１０％以下となる膜厚を有することを特徴とする紫外線バンドパスフィルタ。
【請求項２】
前記銀薄膜は、７０ｎｍ以上かつ２５０ｎｍ以下の膜厚を有することを特徴とする請求項１記載の紫外線バンドパスフィルタ。
【請求項３】
前記銀薄膜は、８０ｎｍ以上かつ２５０ｎｍ以下の膜厚を有することを特徴とする請求項２記載の紫外線バンドパスフィルタ。
【請求項４】
前記銀薄膜の出射面から出射された透過光に占める前記特定紫外域を除く光の割合は、１０％以下である請求項１〜３のいずれか一項記載の紫外線バンドパスフィルタ。
【発明の詳細な説明】
【０００１】
【発明の属する技術分野】
この発明は、紫外域に含まれる波長の光を選択的に透過する紫外線バンドパスフィルタに関するものである。
【０００２】
【従来の技術】
従来、紫外域の光に対して透過特性を有する光学フィルタとしては、例えば、図１４に示されたような透過特性を有するＳＣＨＯＴＴ社製の光学フィルタ（カタログ番号：３５５５ｅＩＸ／８４）が知られていた。なお、図１４には４種類の光学フィルタの透過特性が示されているが、いずれも紫外域と赤外域の両方に透過ピークが現れる傾向がある。
【０００３】
一方、銀膜は紫外域を除く光に対して優れた分光反射特性を有することが知られている。このような銀膜を利用した光学フィルタとしては、例えば、特開昭６０−２５２３０３号公報に銀膜を反射鏡に利用した光学フィルタが知られている。この光学フィルタは、銀膜を紫外域の光を吸収させる一方、他の波長帯域の光を反射させ、さらにこの反射光からプリズムを利用して赤外域の光を遮断することにより可視光を検出するための構造を備えている。
【０００４】
【発明が解決しようとする課題】
発明者らは、従来の光学フィルタを検討した結果、以下のような課題を発見した。すなわち、図１４に示されたような透過特性を有する光学フィルタは、確かに紫外域の光に対して優れた透過特性を有するが、波長７００ｎｍ近傍の赤外域の光に対しても透過特性を有する。このような透過特性を有する光学フィルタを、１０００ｎｍ付近まで受光感度を有する、例えばシリコンを主材料とする安価な受光デバイスに利用し、紫外域に含まれる光を検出する紫外線検出装置に適用する場合、赤外域の光の透過によって紫外線検出が困難になるという課題があった。
【０００５】
また、特開昭６０−２５２３０３号公報に記載された光学フィルタは、反射鏡に銀膜を利用しているが、これは吸収により紫外域の光を除去しているにすぎず、紫外域の光を検出する紫外線検出装置への適用は困難である。
【０００６】
この発明は、膜厚を制御することにより銀薄膜の透過特性を適切に制御することにより、少なくとも２００ｎｍ〜３０００ｎｍの広い波長帯域において紫外域に含まれる特定波長領域の光に対してのみ優れた透過特性を有する銀単層が得られることを、発明者らが発見したことに起因してなされたものであり、単純な構成で優れた波長選択性を有するとともに、広範な応用を可能にする構造を備えた紫外線バンドパスフィルタを提供することを目的としている。
【０００７】
この発明に係る紫外線バンドパスフィルタは、波長２００ｎｍ〜４００ｎｍ、好ましくは波長２５０ｎｍ〜４００ｎｍ、さらに好ましくは波長３００ｎｍ〜３６０ｎｍの特定紫外域に含まれる波長の光が選択的に透過する一方、該特定紫外域を除く波長の光を吸収あるいは反射する光学フィルタであって、入射面と、該入射面に対向し該入射面に到達した光のうち、特定紫外域に含まれる波長の光が出射される出射面とを備えた銀薄膜を含むとともに、該出射面から出射された透過光に占める紫外域を除く光の割合を１０％以下に低減する。
【０００８】
特に、上記銀薄膜は、特定紫外域を除く波長の光に対する透過率が１０％以下、好ましくは５％以下となる膜厚を有する。すなわち、発明者らは、紫外線検出を可能にするには、波長４００ｎｍ以上の光に対する透過率を１０％以下、好ましくは５％以下に抑える必要があり、このため、７０ｎｍ以上、好ましくは８０ｎｍ以上の膜厚が必要であることを発見した。一方、発明者らは、紫外線検出器の受光感度を考慮すれば、上記特定紫外域の光に対しては少なくとも５％以上の透過率の確保が要求されるため、２５０ｎｍ以下の膜厚が必要であることを発見した。
【０００９】
なお、この発明に係る紫外線バンドパスフィルタは、補強部材として用意される、少なくとも紫外線に対して透明な部材（紫外線透過部材）と、該紫外線透過部材の表面に形成された銀薄膜により構成されてもよい。また、当該紫外線バンドパスフィルタと受光デバイスを組み合わせることにより、紫外線検出装置が得られる。この場合、銀薄膜は該受光デバイスの光入射面に直接あるいは間接に形成される。例えば、受光デバイスが入射面板を有する場合には該入射面板上に銀薄膜を形成してもよい（入射面板が銀薄膜の補強部材として機能する）。さらに、当該紫外線バンドパスフィルタと発光デバイスを組み合わせれば、紫外線源が得られる。この場合、銀薄膜は該紫外線源の光出射面に直接あるいは間接に銀薄膜が形成される。例えば、発光デバイスが光を透過させる容器を備えていれば、該容器表面に銀薄膜を形成してもよい（この容器自体が銀薄膜の補強部材として機能する）。
【００１０】
【発明の実施の形態】
以下この発明に係る紫外線バンドパスフィルタの実施形態及び応用例を図１〜図１２を用いて詳細に説明する。なお、図の説明において、同一部材、部位には同一符号を付して重複する説明を省略する。
【００１１】
図１は、この発明に係る紫外線バンドパスフィルタの第１〜第３実施形態の各構造を示す図である。図１（ａ）に示された第１実施形態に係る紫外線バンドパスフィルタ１は、アクリル樹脂や石英ガラスのような紫外線に対して透明な紫外線透過部材２０と、該紫外線透過部材２０の表面に形成された膜厚Ｔの銀薄膜１０（例えば蒸着により形成可能）を備える。銀薄膜１０は、入射面１０ａと、該入射面１０ａに到達した光のうち、波長２００ｎｍ〜４００ｎｍ、好ましくは波長２５０ｎｍ〜４００ｎｍ、より好ましくは波長３００ｎｍ〜３６０ｎｍの特定紫外域の光が出射される出射面１０ｂを備える。この第１実施形態に係る紫外線バンドパスフィルタ１において、銀薄膜１０は該特定紫外域を除く波長の光に対する透過率を１０％以下、好ましくは５％以下に抑えるべく、７０ｎｍ以上、好ましくは８０ｎｍ以上の膜厚Ｔを有する。なお、銀薄膜１０の膜厚Ｔは、該特定紫外域に含まれる波長の光に対し少なくとも５％以上の透過率を確保すべく、２５０ｎｍ以下に設定される必要がある
【００１２】
また、図１（ｂ）に示された第２実施形態に係る紫外線バンドパスフィルタ２は、膜厚Ｔの銀薄膜１１を備えるとともに、該銀薄膜１１の入射面１１ａに紫外線透過部材２１ａ、該銀薄膜１１の出射面１１ｂに紫外線透過部材２１ｂがそれぞれ当接された積層構造を有する。なお、この第２実施形態に係る紫外線バンドパスフィルタ２は、紫外線透過部材２１ａ、２１ｂのいずれか一方の表面に銀薄膜１１を形成した後、該一方とともに形成された銀薄膜１１を挟むように他方を該銀薄膜１１に接着することにより得られる。
【００１３】
この第２実施形態に係る紫外線バンドパスフィルタ２においても、銀薄膜１０は該特定紫外域を除く波長の光に対する透過率を１０％以下、好ましくは５％以下に抑えるべく、７０ｎｍ以上、好ましくは８０ｎｍ以上の膜厚Ｔを有する。また、銀薄膜１０の膜厚Ｔは、該特定紫外域に含まれる波長の光に対し少なくとも５％以上の透過率を確保すべく、２５０ｎｍ以下に設定される必要がある。
【００１４】
図１（ｃ）に示された第３実施形態に係る紫外線バンドパスフィルタ３は、紫外線透過部材２２と、該紫外線透過部材２２の互いに対向する主面上に形成された、それぞれ膜厚Ｔ／２を有する銀薄膜１２、１３を備える。銀薄膜１２は、入射面１２ａと、該入射面１２ａに到達した光のうち紫外域の光が出射される出射面１２ｂを備える。一方、銀薄膜１３は、入射面１３ａと、該入射面１３ａに到達した光のうち紫外域の光が出射される出射面１３ｂを備える。なお、銀薄膜１２、１３の各膜厚は、合計Ｔであればよく、必ずしも同じ膜厚である必要はない。また、銀薄膜の数も２つに限定されるものではない（膜厚合計がＴとなる２以上の銀薄膜を有する積層構造）。
【００１５】
これら銀薄膜１２、１３の膜厚合計（Ｔ）は、特定紫外域を除く波長の光に対する透過率を１０％以下、好ましくは５％以下に抑えるべく、７０ｎｍ以上、好ましくは８０ｎｍ以上になるよう設計される。また、膜厚合計（Ｔ）は、該特定紫外域に含まれる波長の光に対し少なくとも５％以上の透過率を確保すべく、２５０ｎｍ以下に設定される必要がある。
【００１６】
発明者らは、異なる膜厚（１２．８ｎｍ〜４００．０ｎｍ）の１１種類のサンプルを用意し、これらサンプルの透過特性について測定した。なお、用意されたサンプルは、図１（ａ）に示された第１実施形態に係る紫外線バンドパスフィルタ１と同様の構造を備えており、それぞれ、石英ガラス表面に所定膜厚の銀薄膜が形成されることにより得られた。また、図２は、膜厚１２．８ｎｍ、２８．８ｎｍ、４６．４ｎｍ、５９．２ｎｍ及び７８．４ｎｍを有する５種類の銀薄膜について、それらの透過率の波長依存性を示すグラフであり、図４は、膜厚８０．４ｎｍ、１０６．４ｎｍ、１３５．２ｎｍ、１６０．８ｎｍ、２４１．２ｎｍ及び４００．０ｎｍを有する６種類の銀薄膜について、それらの透過率の波長依存性を示すグラフである。
【００１７】
図２において、グラフＧ２１０は膜厚１２．８ｎｍの銀薄膜についての透過率の波長依存性、グラフＧ２２０は膜厚２８．８ｎｍの銀薄膜についての透過率の波長依存性、グラフＧ２３０は膜厚４６．４ｎｍの銀薄膜についての透過率の波長依存性、グラフＧ２４０は膜厚５９．２ｎｍの銀薄膜についての透過率の波長依存性、そして、グラフＧ２５０は膜厚７８．４ｎｍの銀薄膜についての透過率の波長依存性をそれぞれ示す。なお、図３は、図２に示された５種類の銀薄膜それぞれの最大透過率を１００％としたときの相対透過率の波長依存性を示すグラフであり、グラフＧ３１０、Ｇ３２０、Ｇ３３０、Ｇ３４０及びＧ３５０は、それぞれ図２中のグラフＧ２１０、Ｇ２２０、Ｇ２３０、Ｇ２４０及びＧ２５０に対応している。
【００１８】
また、図４において、グラフＧ４１０は膜厚８０．４ｎｍの銀薄膜についての透過率の波長依存性、グラフＧ４２０は膜厚１０６．４ｎｍの銀薄膜についての透過率の波長依存性、グラフＧ４３０は膜厚１３５．２ｎｍの銀薄膜についての透過率の波長依存性、グラフＧ４４０は膜厚１６０．８ｎｍの銀薄膜についての透過率の波長依存性、グラフＧ４５０は膜厚２４１．２ｎｍの銀薄膜についての透過率の波長依存性、そして、グラフＧ４６０は膜厚４００．０ｎｍの銀薄膜についての透過率の波長依存性をそれぞれ示す。なお、図５は、図４に示された６種類の銀薄膜それぞれの最大透過率を１００％としたときの相対透過率の波長依存性を示すグラフであり、グラフＧ５１０、Ｇ５２０、Ｇ５３０、Ｇ５４０、Ｇ５５０及びＧ５６０は、それぞれ図４中のグラフＧ４１０、Ｇ４２０、Ｇ４３０、Ｇ４４０、Ｇ４５０及びＧ４６０に対応している。
【００１９】
これら図２〜図５に示されたグラフから分かるように、２００ｎｍ〜１０００ｎｍの波長帯域において、用意された１１種類のサンプルは、波長３２２ｎｍに透過ピークが１つだけ存在する透過特性を有する。なお、発明者らの測定によれば、２００ｎｍ〜３０００ｎｍの波長帯域においても透過ピークは１つのみ存在する。銀薄膜が紫外線バンドパスフィルタに適用される場合、該銀薄膜は、紫外域に含まれる波長の光（紫外線）に対しては十分な透過特性を有する一方、該紫外域を除く波長の光に対しては十分な遮断特性を有する必要がある。
【００２０】
そこで、発明者らは、銀薄膜の透過ピーク波長である波長３２２ｎｍの光について、膜厚（Ａｇ膜厚）と透過率との関係を検討した。図６において、グラフＧ６１０は、波長３２２ｎｍ（透過ピーク波長）の光に対する銀薄膜の膜厚と透過率との関係を示す。このグラフＧ６１０から分かるように、銀薄膜の最大透過量は膜厚が大きくなるにしたがって減少するが、該銀薄膜を透過した光（紫外線）が光検出器で受光可能にするためには、少なくとも５％以上の透過率が確保される必要がある。このことから、紫外線バンドパスフィルタに適する銀薄膜の最大膜厚は２５０ｎｍ以下が好ましいのが分かる。
【００２１】
一方、図７は、複数波長（４００ｎｍ、５００ｎｍ、６００ｎｍ）それぞれの光に対する銀薄膜の膜厚と相対透過率との関係を示すグラフである。なお、図７において、相対透過率は、透過ピーク波長３２２ｎｍにおける最大透過率を基準（１００％）とした透過率である。また、この図７において、グラフＧ７１０は波長４００ｎｍの光に対する膜厚と相対透過率の関係、グラフＧ７２０は波長５００ｎｍの光に対する膜厚と相対透過率の関係、そして、グラフＧ７３０は波長６００ｎｍの光に対する膜厚と相対透過率との関係をそれぞれ示す。銀薄膜を紫外線バンドパスフィルタとして機能させるためには、少なくとも波長４００ｎｍ以上の光に対する透過率が１０％以下、好ましくは５％以下に抑えられる必要がある。このことから、紫外線バンドパスフィルタに適する銀薄膜の最小膜厚は７０ｎｍ以上、好ましくは８０ｎｍ以上必要であることが分かる。
【００２２】
なお、図８は、膜厚（Ａｇ膜厚）の異なる複数サンプルについて、全透過率（２００ｎｍ〜１０００ｎｍの波長範囲で測定）に占める紫外域（２００ｎｍ以上４００ｎｍ以下）の透過率と紫外域を除く波長（４００ｎｍよりも長く１０００ｎｍ以下）の透過率の割合を示すグラフである。この図８に示されたグラフにおいて、領域Ｐ１は紫外域の透過率の割合を示し、領域Ｐ２は紫外域を除く波長の透過率の割合を示す。このグラフから分かるように、膜厚が７０ｎｍ以上、好ましくは８０ｎｍ以上であれば、全透過率に占める紫外域を除く波長の透過率の割合は１０％以下に低減させることができる（膜厚が２４０ｎｍ付近になれば全透過率に占める紫外域を除く波長の透過率の割合は１／１００００以下にまで低減する）。
【００２３】
以上のように、この発明に係る紫外線バンドパスフィルタは、所定の膜厚に制御された銀単層により構成されるため、受光デバイスや発光デバイスなど種々の光学デバイスと組み合わせることが容易であり、以下の説明では、主に、この発明に係る紫外線バンドパスフィルタが適用される紫外線検出装置について説明する。図９は、この発明に係る紫外線バンドパスフィルタの第１及び第２応用例として、当該紫外線バンドパスフィルタが適用された紫外線検出装置の外観及び断面構成を示す図である。
【００２４】
第１応用例に係る紫外線検出装置３００は、図９（ａ）に示されたように、最も単純な構造を備え、図１（ａ）に示されたような紫外線バンドパスフィルタ１と、市販のホトダイオード３０（ｃａｎタイプ）により構成される。なお、この第１応用例に係る紫外線検出装置３００では、補強板として紫外線透過部材２０表面に銀薄膜１０が形成された紫外線バンドパスフィルタ１が適用されているが、銀薄膜１０は、ホトダイオード３０と対向する面３０ａ上に形成されてもよい。
【００２５】
図９（ｂ）は、第２応用例に係る紫外線検出装置４０の断面構造を示す図であり、入射面板として、図１（ａ）に示された紫外線バンドパスフィルタ１が適用されている。この第２応用例に係る紫外線検出装置４０は、セラミックのケース４１と、該ケース４１の底部を貫通したリードピン４２と、該ケース４１の底部にダイボンド材４４を介して接着されたホトダイオード４３と、シリコーン樹脂の接着剤４５により、ケース４１の開口部分に固定された入射面板（紫外線バンドパスフィルタ１に相当）を備える。なお、この第２実施形態に係る紫外線検出装置４０において、ケース４１の材質はセラミックであるが、樹脂や金属であってもよい。また、ケース４１内に設置されるホトダイオード４３は、ホトトランジスタやアバランシェホトダイオード等の半導体デバイスであっても、さらに回路を伴う受光ＩＣやＣＣＤであってもよい。ケース４１と紫外線バンドパスフィルタである入射面板とを接着する接着剤４５は、シリコーン樹脂に限定されるものではなく、紫外線の透過に影響を与えない接着剤であれば特に制限されず、例えば無機はんだ材やガラス材料であってもよい。また、入射面板の一部を構成する銀薄膜は、ケース４１内のホトダイオード４３と対向する面に形成されてもよい。
【００２６】
図１０は、図９（ｂ）に示された構造を有する紫外線検出装置４０と、従来の光検出器（紫外線バンドパスフィルタとしての銀薄膜を含まない）それぞれの、受光感度の波長依存性を示すグラフである。なお、紫外線検出装置として用意されたサンプルにおいて、石英ガラス２０表面に形成された銀薄膜の膜厚は、それぞれ４６．４ｎｍ、７８．４ｎｍ、１０６．４ｎｍである。また、比較例として用意された光検出器はシリコン・ホトダイオードである。
【００２７】
図１０において、グラフＧ８１０はシリコン・ホトダイオードにおける受光感度の波長依存性、グラフＧ８２０は膜厚４６．４ｎｍの銀薄膜が形成されたサンプルにおける受光感度の波長依存性、グラフＧ８３０は膜厚７８．４ｎｍの銀薄膜が形成されたサンプルにおける受光感度の波長依存性、そして、グラフＧ８４０は膜厚１０６．４ｎｍの銀薄膜が形成されたサンプルにおける受光感度の波長依存性をそれぞれ示す。
【００２８】
図１０のグラフから分かるように、比較例である光検出器（シリコン・ホトダイオード）は、１０００ｎｍ付近において高い受光特性を有するが（グラフＧ８１０参照）、入射面板上に銀薄膜が形成されたサンプルは、いずれも波長３２２ｎｍに１つだけ透過ピークを有し、波長１０００ｎｍ近傍の光を効果的に遮断できる（グラフＧ８２０、Ｇ８３０、Ｇ８４０参照）。特に、銀薄膜が形成されたサンプルのうちでも、膜厚７８．４ｎｍの銀薄膜及び膜厚１０６．４ｎｍの銀薄膜がそれぞれ形成されたサンプルでは、紫外域を除いた波長の光に対して十分な遮断特性を有する（グラフＧ８３０、Ｇ８４０参照）。
【００２９】
なお、上述の第２応用例に係る紫外線検出装置４０は、入射面板に石英ガラス２０表面に銀薄膜が形成された紫外線バンドパスフィルタ１（図１（ａ）参照）が適用されているが、銀薄膜はホトダイオードの受光面に直接形成されてもよい。図１１は、この発明に係る紫外線バンドパスフィルタの第３応用例として、当該紫外線バンドパスフィルタが適用された紫外線検出装置の断面構造を示す図である。
【００３０】
この第３応用例に係る紫外線検出装置５０（ホトダイオード）は、単結晶Ｎ型シリコン基板５１を備える。この基板５１にはボロンなどの不純物が注入されたＰ+領域と、リンなどの不純物が注入されたＮ+領域が形成されており、該基板５１表面には、該基板５１表面を保護する絶縁膜（ＳｉＯ2やＳｉ3Ｎ4）５２とＡｌ電極５３が形成されている。この発明に係る紫外線バンドパスフィルタとして銀薄膜１００は、以上のような構成を備えたホトダイオードの受光領域上に直接形成されている。このように、安価なシリコン材料の受光デバイスに当該紫外線バンドパスフィルタが適用されることにより、より低コストの紫外線検出装置が得られる。
【００３１】
なお、受光領域上の絶縁膜５２は、紫外線に対して低反射率になるよう膜厚が制御されており、受光感度の向上が図られている。また、基板５１のＮ+領域からの信号取り出し電極に変え、基板５１の裏面にＮ+層、Ａｕ層を順次形成し、このＡｕ層を信号取り出し電極としてもよい。基板５１はＮ型であるがＰ型であってもよい。さらに、基板材料はシリコンに限定されるものではなく、例えば、ＧａＡｓＰ等の化合物半導体であってもよい。この第３応用例は、紫外線バンドパスフィルタとして銀薄膜が形成されたホトダイオードであるが、処理回路を伴う受光ＩＣやＣＣＤ、ホトトランジスタやアバランシェホトダイオードなどの半導体デバイスの受光領域に直接銀薄膜が形成された構成であってもよい。
【００３２】
次に、この発明に係る紫外線バンドパスフィルタが適用される紫外線源について説明する。図１２は、この発明に係る紫外線バンドパスフィルタの第４応用例として、当該紫外線バンドパスフィルタが適用された紫外線源の外観を示す図である。
【００３３】
この第４応用例に係る紫外線源６０は、例えば、内部で放電発光させるキセノンランプのガラス容器６００表面に、この発明に係る紫外線バンドパスフィルタである銀薄膜６１０が直接形成された構造を備える。なお、発光源としては、この第４応用例のようなキセノンランプに制限されるものではなく、例えば、水銀キセノン、ハロゲン、メタルハライド等のランプであっても紫外線源が得られる。
【００３４】
また、図１３は、この発明に係る紫外線バンドパスフィルタの第５及び第６応用例として、当該紫外線バンドパスフィルタが適用された紫外線源の概略構造を示す図である。
【００３５】
第５応用例に係る紫外線源７０は、図１３（ａ）に示されたように、キセノン、水銀キセノン、ハロゲン、メタルハライド等のランプ光源７２と、該ランプ光源７２を収納する容器７１と、該容器７１に先端部分が固定された光ファイバ等のライトガイド７３を備えるとともに、該ライトガイド７３の光入射端とランプ光源７２との間に紫外線バンドパスフィルタ７４が設けられている。なお、この第５応用例では、図１（ａ）に示された紫外線バンドパスフィルタ１と同様の構造を備えた紫外線バンドパスフィルタ７４が示されているが、図１（ｂ）や図１（ｃ）に示されたような構造を紫外線バンドパスフィルタであってもよい。また、ライトガイド７３の光入射端に直接銀薄膜が形成された構造であってもよい。
【００３６】
さらに、第６応用例に係る紫外線源８０は、図１３（ｂ）に示されたように、キセノン、水銀キセノン、ハロゲン、メタルハライド等のランプ光源８２と、該ランプ光源８２を収納する容器８１と、該容器８１に先端部分が固定された光ファイバ等のライトガイド８３を備えるが、この第６応用例では、紫外線バンドパスフィルタ８４がライトガイド８３の光出射端に設けられたことを特徴としている。なお、この第６応用例においても、図１（ａ）に示された紫外線バンドパスフィルタ１と同様の構造を備えた紫外線バンドパスフィルタ８４が示されているが、図１（ｂ）や図１（ｃ）に示されたような構造を紫外線バンドパスフィルタであってもよい。また、ライトガイド８３の光出射端に直接銀薄膜が形成された構造であってもよい。
【００３７】
なお、この発明に係る紫外線バンドパスフィルタに係る、上述の実施形態及び応用例では、紫外線バンドパスフィルタである銀薄膜１０として銀単膜が適用されているが、この銀薄膜１０は透過光の波長以下の隙間を有するようなアイランド状に形成された膜も含む。
【００３８】
【発明の効果】
以上のようにこの発明によれば、所定の膜厚に制御された銀薄膜により紫外域を除く波長の光に対して十分な遮断効果を有するバンドパスフィルタが構成されるので、従来の光学デバイスと組み合わされることにより、より広範な技術に適用可能になるととともに、銀薄膜の膜厚が７０ｎｍ以上、好ましくは８０ｎｍ以上かつ２５０ｎｍ以下に制御されることにより、より広範な波長帯域において紫外線バンドパスフィルタとして機能し得る。
【図面の簡単な説明】
【図１】この発明に係る紫外線バンドパスフィルタの第１〜第３実施形態の各構造を示す図である。
【図２】異なる膜厚（１２．８ｎｍ〜７８．４ｎｍ）を有する５種類の銀薄膜について、それらの透過率の波長依存性を示すグラフである。
【図３】図２に示された５種類の銀薄膜それぞれの最大透過率を１００％としたときの相対透過率の波長依存性を示すグラフである。
【図４】異なる膜厚（８０．４ｎｍ〜４００．０ｎｍ）を有する６種類の銀薄膜について、それらの透過率の波長依存性を示すグラフである。
【図５】図４に示された６種類の銀薄膜それぞれの最大透過率を１００％としたときの相対透過率の波長依存性を示すグラフである。
【図６】波長３２２ｎｍ（透過ピーク波長）の光に対する銀薄膜の膜厚と透過率との関係を示すグラフである。
【図７】透過ピーク波長３２２ｎｍにおける最大透過率を基準とした、複数波長（４００ｎｍ、５００ｎｍ、６００ｎｍｍ）それぞれの光に対する銀薄膜の膜厚と相対透過率との関係を示すグラフである。
【図８】膜厚の異なる複数サンプルについて、全透過率に占める紫外域（２００ｎｍ以上４００ｎｍ以下）の透過率と紫外域を除く波長（４００ｎｍよりも長く１０００ｎｍ以下）の透過率の割合を示すグラフである。
【図９】この発明に係る紫外線バンドパスフィルタの第１及び第２応用例として、当該紫外線バンドパスフィルタが適用された紫外線検出装置の外観及び断面構造を示す図である。
【図１０】図９（ｂ）に示された第２応用例に係る紫外線検出装置と比較例である従来の光検出器の受光感度の波長依存性を示すグラフである。
【図１１】この発明に係る紫外線バンドパスフィルタの第３応用例として、当該紫外線バンドパスフィルタが適用された紫外線検出装置の断面構造を示す図である。
【図１２】この発明に係る紫外線バンドパスフィルタの第４応用例として、当該紫外線バンドパスフィルタが適用された発光装置の外観を示す図である。
【図１３】この発明に係る紫外線バンドパスフィルタの第５及び第６応用例として、当該紫外線バンドパスフィルタが適用された発光装置の概略構成を示す図である。
【図１４】一般的な紫外線バンドパスフィルタの透過特性を示す図である。
【符号の説明】
１０、１１、１２、１３、１００、６１０…銀薄膜、１、２、３、７４、８４…紫外線バンドパスフィルタ、３００、４０、５０…紫外線検出装置、６０、７０、８０…紫外線源。
【図１】
0004213379.tif 000002
【図２】
0004213379.tif 000003
【図３】
0004213379.tif 000004
【図４】
0004213379.tif 000005
【図５】
0004213379.tif 000006
【図６】
0004213379.tif 000007
【図７】
0004213379.tif 000008
【図８】
0004213379.tif 000009
【図９】
0004213379.tif 000010
【図１０】
0004213379.tif 000011
【図１１】
0004213379.tif 000012
【図１２】
0004213379.tif 000013
【図１３】
0004213379.tif 000014
【図１４】
0004213379.tif 000015